(57)【特許請求の範囲】
【請求項１】
（１）α−オレフィン−不飽和カルボン酸共重合体系アイオノマー樹脂、
（２）芳香族ビニル化合物からなる重合体ブロックＸと共役ジエン化合物からなる重合体ブロックＹを有するブロック共重合体および／またはその水素添加物、および
（３）芳香族ビニル化合物およびオレフィン化合物から選ばれる少なくとも１種の化合物からなる重合体ブロック（Ａ）、並びに（メタ）アクリル化合物およびビニルエステル化合物から選ばれる少なくとも１種の化合物からなる重合体ブロック（Ｂ）を有するブロック共重合体
から構成される熱可塑性樹脂組成物であって、
アイオノマー樹脂（１）とブロック共重合体および／またはその水素添加物（２）との重量比が（１）／（２）＝９８／２〜２／９８であり、
ブロック共重合体（３）の配合割合が、アイオノマー樹脂（１）とブロック共重合体および／またはその水素添加物（２）との合計量１００重量部当り１〜５０重量部である熱可塑性樹脂組成物。
【請求項２】
重合体ブロック（Ｂ）を構成する（メタ）アクリル化合物が、（メタ）アクリル酸、（メタ）アクリル酸エステル、（メタ）アクリルアミド、（メタ）アクリロニトリルおよびそれらの誘導体のうちの少なくとも１種の化合物である請求項１記載の熱可塑性樹脂組成物。
【発明の詳細な説明】
【０００１】
【発明の属する技術分野】
本発明は、α−オレフィン−不飽和カルボン酸共重合体系アイオノマー樹脂を構成成分の一つとする熱可塑性樹脂組成物に関する。
【０００２】
【従来の技術】
従来、α−オレフィン−不飽和カルボン酸共重合体系アイオノマー樹脂は、その優れた靱性、力学的強度、耐摩耗性、耐油性等を活かして各種包装材料、自動車部品、ゴルフボール、スキー靴などに利用されている。
【０００３】
α−オレフィン−不飽和カルボン酸共重合体系アイオノマー樹脂の利用分野を広げること、また、同樹脂が従来使用されていた分野においてより高品質な製品を得ることなどを目的として同樹脂の改質を行う試みがなされている。例えば、特開昭４９−１１９４３号公報には、芳香族ビニル化合物−共役ジエン化合物ブロック共重合体の水添物を配合してなる樹脂組成物が記載されており、また、米国特許第４，９８６，５４５号明細書には、無水マレイン酸等によって変性された熱可塑性エラストマーを配合してなる樹脂組成物が記載されている。
【０００４】
【発明が解決しようとする課題】
一般に各種成形法、中でも射出成形法で成形体を得る場合、ウエルド、すなわち、樹脂同士の金型内での溶融接合部が生じやすく、このウエルド部分の強度が弱いという問題点が知られている。
上記した２種の樹脂組成物は、α−オレフィン−不飽和カルボン酸共重合体系アイオノマー樹脂単独の場合に比べ、反発弾性が維持または改良されるとともに、柔軟性が改良された成形体を与える。しかしながら、上記した２種の樹脂組成物では、得られる成形体にウエルドが生じた場合、該ウエルド部分における強度が、α−オレフィン−不飽和カルボン酸共重合体系アイオノマー樹脂単独の場合に比べて低下してしまい、十分満足できるものではない。
本発明は、上記従来技術の問題点に鑑みてなされたものであって、柔軟性に優れ、しかもウエルド部分における強度が良好であって、靱性、耐摩耗性、耐油性等にも優れた成形体を与えるα−オレフィン−不飽和カルボン酸共重合体系アイオノマー樹脂組成物を新たに提供することを課題とする。
【０００５】
【課題を解決するための手段】
本発明によれば上記の課題は、
（１）α−オレフィン−不飽和カルボン酸共重合体系アイオノマー樹脂、
（２）芳香族ビニル化合物からなる重合体ブロックＸと共役ジエン化合物からなる重合体ブロックＹを有するブロック共重合体および／またはその水素添加物（以下、これをスチレン系ブロック共重合体（２）と略称することがある）、および
（３）芳香族ビニル化合物およびオレフィン化合物から選ばれる少なくとも１種の化合物からなる重合体ブロック（Ａ）、並びに（メタ）アクリル化合物およびビニルエステル化合物から選ばれる少なくとも１種の化合物からなる重合体ブロック（Ｂ）を有するブロック共重合体
から構成される熱可塑性樹脂組成物であって、
アイオノマー樹脂（１）とブロック共重合体および／またはその水素添加物（２）との重量比が（１）／（２）＝９８／２〜２／９８であり、
ブロック共重合体（３）の配合割合が、アイオノマー樹脂（１）とブロック共重合体および／またはその水素添加物（２）との合計量１００重量部当り１〜５０重量部である熱可塑性樹脂組成物を提供することによって解決される。
【０００６】
【発明の実施の形態】
以下に本発明について詳細に説明する。
本発明の熱可塑性樹脂組成物の構成成分の一つであるα−オレフィン−不飽和カルボン酸共重合体系アイオノマー樹脂（１）とは、エチレン、プロピレン等のα−オレフィンと、アクリル酸、メタクリル酸、イタコン酸、マレイン酸等の不飽和カルボン酸とからなる共重合体、またはα−オレフィン、不飽和カルボン酸およびそのエステルからなる共重合体のカルボキシル基の少なくとも１部がナトリウム、カリウム、リチウム、銅、マグネシウム、亜鉛、アルミニウム等の金属陽イオンとの塩を形成している樹脂のことを意味する。
【０００７】
本発明にあっては、かかるα−オレフィン−不飽和カルボン酸共重合体系アイオノマー樹脂として公知のものを特に制限なく用いることができ、例えば、デュポン社製の「サーリン（ＳＵＲＬＹＮ）」（商品名）、三井・デュポンポリケミカル（株）製の「ハイミラン（ＨＩＭＩＬＡＮ）」（商品名）、エクソン社製の「イオテック（ＩＯＴＥＫ）」（商品名）など市販のものが好適に使用される。α−オレフィン−不飽和カルボン酸共重合体系アイオノマー樹脂（１）は１種類のものを使用してもよいし、２種以上を併用してもよい。
【０００８】
本発明の熱可塑性樹脂組成物を構成するスチレン系ブロック共重合体（２）は、芳香族ビニル化合物からなる重合体ブロックＸと共役ジエン化合物からなる重合体ブロックＹを有するブロック共重合体および／またはその水素添加物であり、重合体ブロックＸをＸ、重合体ブロックＹをＹと表すと、例えば（Ｘ−Ｙ）n−Ｘ（ｎは１〜１０の整数を表す）、（Ｘ−Ｙ）m −Ｗ（Ｗはカップリング剤から誘導されるｍ価の残基を表し、ｍは２〜１５の整数を表す）等の構造を有する芳香族ビニル化合物−共役ジエン化合物ブロック共重合体またはその水素添加物などが挙げられる。スチレン系ブロック共重合体（２）は１種類のものを使用してもよいし、２種類以上を併用してもよい。スチレン系ブロック共重合体（２）においては、芳香族ビニル化合物の含有率が５〜７５重量％であることが好ましく、１０〜６５重量％であることがより好ましい。
【０００９】
重合体ブロックＸを構成する芳香族ビニル化合物としては、例えば、スチレン、α−メチルスチレン、ｏ−メチルスチレン，ｍ−メチルスチレンまたはｐ−メチルスチレン、２，４−ジメチルスチレン、ビニルナフタレン、ビニルアントラセンなどが挙げられる。これらの中でも、スチレンまたはα−メチルスチレンが好ましい。芳香族ビニル化合物は、１種類のものを使用してもよいし、２種類以上を併用してもよい。
また、重合体ブロックＹを構成する共役ジエン化合物としては、例えば、１，３−ブタジエン、イソプレン、２，３−ジメチル−１，３−ブタジエン、１，３−ペンタジエン、１，３−ヘキサジエンなどが挙げられる。これらの中でも、イソプレン、１，３−ブタジエンまたはこれらの混合物が好ましい。共役ジエン化合物は、１種類のものを使用してもよいし、２種類以上を併用してもよい。
【００１０】
スチレン系ブロック共重合体（２）における重合体ブロックＹの構造は特に限定されず、また、１，２−結合や３，４−結合の含有量についても特に制限はない。
スチレン系ブロック共重合体（２）の分子量は特に限定されないが、好ましくは３０，０００〜１，０００，０００であり、より好ましくは４０，０００〜３００，０００である。
また、スチレン系ブロック共重合体（２）における重合体ブロックＸと重合体ブロックＹの結合様式は、線状、分岐状あるいはこれらの任意の組み合わせであってもよい。
【００１１】
さらに、スチレン系ブロック共重合体（２）は、本発明の趣旨を損なわない限り、分子鎖中に、または分子末端に、カルボキシル基、水酸基、酸無水物基、アミノ基、エポキシ基などの官能基を有していてもよい。
【００１２】
スチレン系ブロック共重合体（２）は、例えば、次のような公知のアニオン重合法によって製造することができる。すなわち、アルキルリチウム化合物等を開始剤としてｎ−ヘキサン、シクロヘキサン等の不活性有機溶媒中で、芳香族ビニル化合物、共役ジエン化合物を逐次重合させることによってブロック共重合体を製造することができる。そして必要に応じてこのブロック共重合体を、公知の方法に従って不活性有機溶媒中で水素添加触媒の存在下に水素添加することによって水素添加物を得ることができる。この際、耐熱性、耐候性の観点から、水添前のブロック共重合体における共役ジエン化合物に由来する炭素−炭素二重結合の７０％以上を水素添加することが好ましい。スチレン系ブロック共重合体（２）における重合体ブロックＹ中の炭素−炭素二重結合の含有量は、ヨウ素価測定、赤外分光光度計、核磁気共鳴法等により測定することができる。なお、上記重合反応に際し、テトラヒドロフラン、テトラメチルエチレンジアミン（ＴＭＥＤＡ）などのルイス塩基をビニル化剤として共存させてもよい。
【００１３】
また、本発明の熱可塑性樹脂組成物の残りの構成成分であるブロック共重合体（３）は、上記のように、芳香族ビニル化合物およびオレフィン化合物から選ばれる少なくとも１種の化合物からなる重合体ブロック（Ａ）、並びに（メタ）アクリル化合物およびビニルエステル化合物から選ばれる少なくとも１種の化合物からなる重合体ブロック（Ｂ）を有するブロック共重合体である。
ブロック共重合体（３）の分子構造は特に制限されるものではなく、重合体ブロック（Ａ）をＡ、重合体ブロック（Ｂ）をＢと表すと、Ａ−Ｂ型ジブロック共重合体、Ａ−Ｂ−ＡまたはＢ−Ａ−Ｂ型のトリブロック共重合体などのいずれの形態であってもよい。
【００１４】
ブロック共重合体（３）における重合体ブロック（Ａ）は、芳香族ビニル化合物単独で構成されていてもよいし、オレフィン化合物単独で構成されていてもよいし、芳香族ビニル化合物およびオレフィン化合物の両方から構成されていてもよいし、また、芳香族ビニル化合物およびオレフィン化合物の少なくとも一方と他の少量の共重合性単量体から構成されていてもよい。重合体ブロック（Ａ）が、芳香族ビニル化合物およびオレフィン化合物のうちの２種類以上の単量体から構成されている場合は、それらの結合形態はランダム、テーパード、一部ブロック状、またはそれらの２種以上の組み合わせ、のいずれであってもよい。
【００１５】
重合体ブロック（Ａ）を構成し得る芳香族ビニル化合物としては、例えば、スチレン、α−メチルスチレン、ｏ−メチルスチレン、ｍ−メチルスチレン、ｐ−メチルスチレン、４−プロピルスチレン、２，４−ジメチルスチレン、４−ｔ−ブチルスチレン、２，４，６−トリメチルスチレン、モノフルオロスチレン、ジフルオロスチレン、モノクロロスチレン、ジクロロスチレン、メトキシスチレン、１，３−ビニルナフタレン、ビニルアントラセン、インデン、アセトナフチレンなどが挙げられる。芳香族ビニル化合物は、１種類のものを使用してもよいし、２種以上を併用してもよい。
【００１６】
また、重合体ブロック（Ａ）を構成し得るオレフィン化合物としては、炭素数２〜１０のオレフィン類や、ジエン系炭化水素化合物を挙げることができ、具体的には、例えばエチレン、プロピレン、イソブチレン、ペンテン、ヘキセン、オクテン、ブタジエン、イソプレンなどが挙げられる。重合体ブロック（Ａ）がブタジエンやイソプレンなどのジエン系炭化水素からなる構造単位を有する場合は、水素添加などの手段により炭素−炭素二重結合を飽和の炭素−炭素結合に変換しておくことが好ましい。水素添加は、例えば、ｎ−ヘキサン、シクロヘキサン等の不活性有機溶媒中で水素添加触媒の存在下に水素と接触させる方法などの公知の方法に従って実施することができる。
【００１７】
上記したうちでも、重合体ブロック（Ａ）が、ポリスチレン、ポリエチレン、ポリプロピレン、ポリイソブチレン、ポリブテン、ポリイソプレン、ポリブタジエン、それらの水素添加物などの重合体の１種または２種以上からなる重合体ブロックであることが、ブロック共重合体（３）とα−オレフィン−不飽和カルボン酸共重合体系アイオノマー樹脂（１）やスチレン系ブロック共重合体（２）との親和性をより良好なものとし、靱性に優れた成形体を与える熱可塑性樹脂組成物が得られる点から好ましい。
【００１８】
また、ブロック共重合体（３）における重合体ブロック（Ｂ）は、（メタ）アクリル化合物およびビニルエステル化合物から選ばれる少なくとも１種の化合物からなる重合体ブロックである。重合体ブロック（Ｂ）は、（メタ）アクリル化合物とビニルエステル化合物の共重合体ブロックであってもよい。
【００１９】
重合体ブロック（Ｂ）を構成する（メタ）アクリル化合物としては、（メタ）アクリル酸、（メタ）アクリル酸エステル、（メタ）アクリルアミド、（メタ）アクリロニトリルおよびそれらの誘導体を挙げることができ、例えば、アクリル酸、メタクリル酸、アクリル酸メチル、アクリル酸エチル、アクリル酸プロピル、アクリル酸ブチル、アクリル酸２−エチルヘキシル、アクリル酸ドデシル、アクリル酸２−ヒドロキシエチル、アクリル酸２−ヒドロキシプロピル、メタクリル酸メチル、メタクリル酸エチル、メタクリル酸プロピル、メタクリル酸ブチル、メタクリル酸２−エチルヘキシル、メタクリル酸ドデシル、メタクリル酸２−ヒドロキシエチル、メタクリル酸２−ヒドロキシプロピル、グリシジルアクリレート、グリシジルメタクリレート、アクリル酸ジメチルアミノエチル、メタクリル酸ジメチルアミノエチルまたはそれらの４級アンモニウム塩（例えば塩酸塩やｐ−トルエンスルホン酸塩など）、アクリルアミド、メタクリルアミド、Ｎ−メチロールアクリルアミド、アクリロニトリル、メタクリロニトリルなどを挙げることができるが、これらの中でもメタクリル酸メチル、アクリル酸エチル、アクリロニトリルが好ましい。
（メタ）アクリル化合物は、１種類のものを使用してもよいし、２種以上を併用してもよい
【００２０】
また、重合体ブロック（Ｂ）を構成するビニルエステル化合物としては、例えば、ギ酸ビニル、酢酸ビニル、プロピオン酸ビニル、ピバリン酸ビニル、酪酸ビニル、バレリン酸ビニル、カプリン酸ビニル、安息香酸ビニル、トリフルオロ酢酸ビニルなどが挙げられるが、これらの中でも酢酸ビニルが好ましい。
ビニルエステル化合物は、１種類のものを使用してもよいし、２種以上を併用してもよい。
【００２１】
重合体ブロック（Ｂ）は、（メタ）アクリル化合物またはビニルエステル化合物の他に他の重合性単量体に由来する構造単位を含有していてもよい。
その場合の他の重合性単量体としては、例えば、スチレン、α−メチルスチレン、ｐ−スチレンスルホン酸またはそのナトリウム塩やカリウム塩等の芳香族ビニル化合物；クロトン酸、ケイ皮酸、イタコン酸、マレイン酸等のカルボキシル基含有不飽和単量体；イタコン酸グリシジルエステル、アリルグリジシルエーテル、２−メチルアリルグリシジルエーテル、スチレン−ｐ−グリシジルエーテル、３，４−エポキシブテン、３，４−エポキシ−３−メチル−１−ブテン、３，４−エポキシ−３−メチル−１−ペンテン、５，６−エポキシ−１−ヘキセン、ビニルシクロヘキセンモノオキシド、ｐ−グリシジルスチレン等のエポキシ基含有不飽和単量体；無水マレイン酸、無水イタコン酸、無水シトラコン酸、ブテニル無水コハク酸、テトラヒドロ無水フタール酸等の酸無水物基を有する不飽和単量体などを挙げることができる。
重合体ブロック（Ｂ）中の上記した他の重合性単量体の含有量は、重合体ブロック（Ｂ）の全構造単位中、通常５０モル％以下であり、好ましくは３０モル％以下、より好ましくは２０モル％以下である。
【００２２】
重合体ブロック（Ｂ）は、ブロック共重合体（３）とα−オレフィン−不飽和カルボン酸共重合体系アイオノマー樹脂（１）との親和性をより優れたものにするという観点から、水酸基、カルボキシル基、エポキシ基、アミノ基または酸無水物基といった極性の官能基を有するものであることが好ましい。
重合体ブロック（Ｂ）に上記のような極性の官能基をもたせる方法としては、▲１▼重合体ブロック（Ｂ）を構成する（メタ）アクリル化合物またはビニルエステル化合物として、水酸基、カルボキシル基、エポキシ基、アミノ基などを有する化合物を使用する方法、▲２▼（メタ）アクリル化合物またはビニルエステル化合物とは異なる化合物であって、水酸基、カルボキシル基、エポキシ基、酸無水物基などを有する重合性単量体を共重合させる方法、あるいは▲３▼ビニルエステル化合物を使用して重合体ブロック（Ｂ）を形成し、次いで酸またはアルカリで処理することによって、ビニルエステル化合物に由来するエステル部分を水酸基に変換する方法などが挙げられる。
重合体ブロック（Ｂ）において、上記のような極性の官能基を有する構造単位の含有量は、重合体ブロック（Ｂ）の全構造単位中、通常、０．１モル％以上であり、好ましくは１〜５０モル％、より好ましくは２〜３０モル％である。
【００２３】
ブロック共重合体（３）においては、重合体ブロック（Ａ）の数平均分子量は３００〜１００，０００の範囲内であることが好ましく、２，５００〜５０，０００の範囲内であることがより好ましい。また、重合体ブロック（Ｂ）の数平均分子量は１，０００〜１００，０００であることが好ましく、２，０００〜５０，０００であることが好ましい。また、ブロック共重合体（３）の全体の数平均分子量は、１，０００〜２００，０００であることが好ましく、５，０００〜１００，０００であることがより好ましい。
なお、本明細書でいう数平均分子量とは、ゲルパーミエーションクロマトグラフィー（ＧＰＣ）法により求めたポリスチレン換算の分子量である。
上記した範囲内の数平均分子量を有するブロック共重合体（３）を用いると、α−オレフィン−不飽和カルボン酸共重合体系アイオノマー樹脂（１）やスチレン系ブロック共重合体（２）との親和性が優れていて、力学的特性、溶融接着性などに優れる熱可塑性樹脂組成物を得ることができる。
【００２４】
ブロック共重合体（３）の製法は特に制限されないが、例えば、次のようにして製造することができる。すなわち、重合体ブロック（Ａ）〔または重合体ブロック（Ｂ）〕を構成する単量体成分を、チオ−Ｓ−カルボン酸、２−アセチルチオエチルエーテル、１０−アセチルチオデカンチオールなどのような分子内にチオエステル基とメルカプト基を有する化合物の存在下にラジカル重合し、それにより得られる重合体を水酸化ナトリウム、アンモニアなどのアルカリ、または塩酸、硫酸などの酸で処理することによって片末端にメルカプト基を有する重合体とし、その重合体の存在下に、重合体ブロック（Ｂ）〔または重合体ブロック（Ａ）〕を構成する単量体成分をラジカル重合することによってブロック共重合体（３）を得ることができる。また、末端に二重結合を有するポリオレフィン系樹脂にチオ−Ｓ−酢酸、チオ−Ｓ−安息香酸、チオ−Ｓ−プロピオン酸、チオ−Ｓ−酪酸、チオ−Ｓ−吉草酸などを付加させた後、酸またはアルカリで処理する方法、アニオン重合によってポリオレフィンを製造する際に、エチレンスルフィドなどを重合停止剤として使用する方法などの方法によって末端にメルカプト基を有する重合体ブロック（Ａ）を形成し、該重合体ブロック（Ａ）の存在下に重合体ブロック（Ｂ）を形成する単量体成分をラジカル重合することによってもブロック共重合体（３）を得ることができる。これらの方法は、目的とする数平均分子量および分子量分布を有するブロック共重合体（３）を簡単に且つ効率的に製造することができるので好ましい方法である。
【００２５】
本発明の熱可塑性樹脂組成物におけるα−オレフィン−不飽和カルボン酸共重合体系アイオノマー樹脂（１）、スチレン系ブロック共重合体（２）とブロック共重合体（３）の配合割合は、α−オレフィン−不飽和カルボン酸共重合体系アイオノマー樹脂（１）／スチレン系ブロック共重合体（２）＝９８／２〜２／９８（重量比）の範囲内であり、好ましくはα−オレフィン−不飽和カルボン酸共重合体系アイオノマー樹脂（１）／スチレン系ブロック共重合体（２）＝９５／５〜５／９５（重量比）であり、より好ましくはα−オレフィン−不飽和カルボン酸共重合体系アイオノマー樹脂（１）／スチレン系ブロック共重合体（２）＝９０／１０〜１０／９０（重量比）である。そしてブロック共重合体（３）の使用量は、α−オレフィン−不飽和カルボン酸共重合体系アイオノマー樹脂（１）とスチレン系ブロック共重合体（２）の合計量１００重量部当り、１〜５０重量部、好ましくは５〜３０重量部である。
【００２６】
本発明の熱可塑性樹脂組成物は、その特性を損なわない範囲内において、スチレン系樹脂、ポリオレフィン系樹脂、ポリオキシメチレン系樹脂、ポリフェニレンエーテル系樹脂、（メタ）アクリル系樹脂、ポリ酢酸ビニル、エチレン−酢酸ビニル共重合体等の重合体；低分子量ポリエチレン、ポリエチレングリコール、プロセスオイル等の可塑剤などを含有していてもよい。さらに、コストの低減を目的として、無機充填剤を添加することもできる。かかる無機充填剤の具体例としては、タルク、炭酸カルシウム、カオリン、酸化チタン、マイカ、水酸化アルミニウム、水酸化マグネシウム、酸化アルミニウムなどが挙げられる。
【００２７】
さらに、本発明の熱可塑性樹脂組成物には、その改質を目的として、ガラス繊維、カーボン繊維、熱老化防止剤、光安定剤、帯電防止剤、離型剤、難燃剤、発泡剤、顔料、染料、増白剤などを添加することができる。
【００２８】
本発明の熱可塑性樹脂組成物の調製法は特に限定されず、α−オレフィン−不飽和カルボン酸共重合体系アイオノマー樹脂（１）、スチレン系ブロック共重合体（２）、ブロック共重合体（３）および必要に応じて用いられる他の成分を均一に混合し得る方法であればいずれでもよいが、通常、溶融混練法が用いられる。溶融混練は、例えば、単軸押出機、二軸押出機、ニーダー、バンバリーミキサー、ロールなどを用いて行うことができ、通常約１７０〜２７０℃の温度で約１〜３０分間程度混練することにより、本発明の熱可塑性樹脂組成物を得ることができる。
【００２９】
本発明の熱可塑性樹脂組成物は、単独で用いて各種の成形体を製造することができ、その場合には弾力性、柔軟性、力学的特性に優れた成形体を得ることができる。その際の成形方法としては、熱可塑性重合体に対して一般に用いられている各種の成形方法を使用することができ、例えば、射出成形、押出成形、プレス成形、ブロー成形、カレンダー成形、流延成形などの任意の成形法によって、本発明の熱可塑性樹脂組成物をフィルム状、板状、管状などの種々の形状に成形することができる。また、本発明の熱可塑性樹脂組成物は、射出成形による二色成形、共押出、押出コーティングなどの方法により、ポリエチレン、ポリプロピレン等のポリオレフィン系樹脂；ポリスチレン、ハイインパクトポリスチレン、ＡＢＳ等のスチレン系樹脂；ポリエチレンテレフタレート、ポリブチレンテレフタレート等のポリエステル系樹脂；ナイロン６、ナイロン６６、ナイロン６１２等のポリアミド系樹脂；ポリフェニレンエーテル系樹脂；ポリウレタン系樹脂；ポリカーボネート系樹脂；アクリル系樹脂；ポリアセタール系樹脂；スチレン系エラストマーやオレフィン系エラストマー等の熱可塑性エラストマー；ポリ塩化ビニリデン、エチレン−ビニルアルコール共重合体などの高分子材料；さらにはガラス、アルミニウムなどの無機および金属材料などからなる部材と複合化した、複合成形体とすることもできる。
【００３０】
本発明の熱可塑性樹脂組成物は、例えば、食品包装、スキン包装等の包装用フィルム；野球ボールの中芯、ゴルフボールカバー材、スキー靴、スポーツシューズ等のスポーツ用品；工具、各種グリップ、各種ボトルのキャップ等の雑貨・日用品；靴、靴底、靴のヒールカウンター等の履き物；事務機器部品、建築材、スキー板、カバン等の表皮材に用いられるシート；内装材の表皮材、ウインドシールド、ボディサイドモール、バンパーガード、インパクトディストリビューター等の自動車内外装部品；ペースト状物の包装用チューブ、工業用チユーブ等のチューブ；各種フィルムやシート等の積層品の接着剤、接着層としての接着材；緩衝材、化粧品用瓶のパッキン、建材の断熱材、ルーフィング材、スポーツ用各種プロテクタに用いられる発泡体などの各種の分野で使用できる。
【００３１】
【実施例】
以下に実施例および比較例により本発明を具体的に説明するが、本発明はかかる実施例に限定されるものではない。なお、以下の実施例および比較例において、得られた樹脂組成物の各種物性の測定は以下に示す方法で行った。
【００３２】
（曲げ強度）
射出成形機にて作製した試験片（サイズ１１０ｍｍ×１０ｍｍ×４ｍｍ）を用いて、ＪＩＳ  Ｋ７２０３に準じて、三点曲げ法にて曲げ弾性率を測定した。
（引っ張り強度）
射出成形機にて作製した試験片（ＪＩＳ−３号に従うダンベル型：厚さ２ｍｍ）を用いて、ＪＩＳ  Ｋ７１１３に準じてインストロン型引っ張り試験機を用い、引っ張り強度（破断強度および破断伸度）を測定した。
【００３３】
参考例１（スチレン系ブロック共重合体の製造）
攪拌装置付き耐圧容器中にシクロヘキサン５０ｋｇ、充分に脱水したスチレン１７５０ｇおよびｓｅｃ−ブチルリチウムのシクロヘキサン溶液（濃度：１０重量％）１７５ｇを加え、６０℃で６０分間重合し、次いでイソプレン６５００ｇを加えて６０分間、さらにスチレンを１７５０ｇ加えて６０分間重合し、最後にメタノールを加えて重合を停止し、スチレン−イソプレン−スチレン型のブロック共重合体を得た。
さらに、このブロック共重合体をチーグラー系触媒を用い、水素雰囲気下で水素添加反応を行い、水添ブロック共重合体（以下、これをＳＥＰＳと略記する）を得た。得られたＳＥＰＳの数平均分子量は５３，０００であり（ＧＰＣ測定による）、また、スチレン含有量は３５重量％、水素添加率は９８．９％であった（いずれも1Ｈ−ＮＭＲ測定による）。
【００３４】
参考例２（スチレン系ブロック共重合体の製造）
攪拌装置付き耐圧容器中にシクロヘキサン５０ｋｇ、充分に脱水したスチレン１４００ｇおよびｓｅｃ−ブチルリチウムのシクロヘキサン溶液（濃度：１０重量％）２１０ｇを加え、６０℃で６０分間重合し、次いでイソプレンとブタジエンの混合物〔前者／後者＝５０／５０（重量比）〕７２００ｇを加えて６０分間、さらにスチレンを１４００ｇ加えて６０分間重合し、最後にメタノールを加えて重合を停止し、スチレン−イソプレン／ブタジエン−スチレン型のブロック共重合体を合成した。得られたブロック共重合体を参考例１と同様にして水素添加し、水添ブロック共重合体（以下、これをＳＥＥＰＳと略記する）を得た。
得られたＳＥＥＰＳの数平均分子量は５１，７００であり（ＧＰＣ測定による）、また、スチレン含有量は２８重量％、水素添加率は９７．５％であった（いずれも1Ｈ−ＮＭＲ測定による）。
【００３５】
参考例３（スチレン系ブロック共重合体の製造）
攪拌装置付き耐圧容器中にシクロヘキサン５０ｋｇ、充分に脱水したスチレン１７５０ｇおよびｓｅｃ−ブチルリチウムのシクロヘキサン溶液（濃度：１０重量％）２１０ｇを加え、６０℃で６０分間重合し、次いでテトラヒドロフランを２５０ｇ添加し、ブタジエンを６５００ｇ加えて６０分間、さらにスチレンを１７５０ｇ加えて６０分間重合し、最後にメタノールを加えて重合を停止し、スチレン−ブタジエン−スチレン型のブロック共重合体を合成した。得られたブロック共重合体を参考例１と同様にして水素添加し、水添ブロック共重合体（以下、これをＳＥＢＳと略記する）を得た。
得られたＳＥＢＳの数平均分子量は７６，１００であり（ＧＰＣ測定による）、また、スチレン含有量は３５重量％、水素添加率は９８．９％であった（いずれも1Ｈ−ＮＭＲ測定による）。
【００３６】
参考例４（スチレン系ブロック共重合体の製造）
攪拌装置付き耐圧容器中にシクロヘキサン５０ｋｇ、充分に脱水したスチレン１５００ｇおよびｓｅｃ−ブチルリチウムのシクロヘキサン溶液（濃度：１０重量％）１１５ｇを加え、６０℃で６０分間重合し、次いでテトラヒドロフランを２５０ｇ添加し、イソプレンを７０００ｇ加えて６０分間、さらにスチレンを１５００ｇ加えて６０分間重合し、最後にメタノールを加えて重合を停止し、スチレン−イソプレン−スチレン型のブロック共重合体を合成した。得られたブロック共重合体を参考例１と同様にして水素添加し、水添ブロック共重合体（以下、これをＨＶ−ＳＩＳと略記する）を得た。
得られたＨＶ−ＳＩＳの数平均分子量は７８，１００であり（ＧＰＣ測定による）、また、スチレン含有量は３０重量％、水素添加率は８８．９％であり、水添ポリイソプレンブロックのビニル結合含有量は５２．３モル％であった（いずれも1Ｈ−ＮＭＲ測定による）。
【００３７】
参考例５（スチレン系ブロック共重合体の製造）
攪拌装置付き耐圧容器中にシクロヘキサン５０ｋｇ、充分に脱水したスチレン１４００ｇおよびｓｅｃ−ブチルリチウムのシクロヘキサン溶液（濃度：１０重量％）２１０ｇを加え、６０℃で６０分間重合し、次いでイソプレンとブタジエンの混合物〔前者／後者＝５０／５０（重量比）〕７２００ｇを加えて６０分間、さらにスチレンを１４００ｇ加えて６０分間重合し、次いでエチレンオキサイド１４ｇを加えた後にメタノールを加えて重合を停止し、末端に水酸基を有するスチレン−イソプレン／ブタジエン−スチレン型のブロック共重合体を合成した。得られたブロック共重合体を参考例１と同様にして水素添加し、水添ブロック共重合体（以下、これをＳＥＥＰＳ−ＯＨと略記する）を得た。
得られたＳＥＥＰＳ−ＯＨの数平均分子量は５１，７００であり（ＧＰＣ測定による）、また、スチレン含有量は２８重量％、水素添加率は９７．５％であり、１分子当たりの末端水酸基の数は０．８３個であった（いずれも1Ｈ−ＮＭＲ測定による）。
【００３８】
参考例６〔無水マレイン酸で変性したスチレン系ブロック共重合体の製造〕
スチレンとイソプレンからなるブロック共重合体の水素添加物〔セプトン２００２（商品名）、（株）クラレ製〕１００重量部、無水マレイン酸３重量部および０．１重量部のパーヘキサ２５Ｂ（商品名、日本油脂（株）社製）を均一に混合した後、窒素雰囲気下で二軸押出機に供給し、シリンダー温度２５０℃で溶融混練して無水マレイン酸変性を行い、次いで未反応の無水マレイン酸を加熱下に減圧除去し、変性ブロック共重合体（以下、これをＭＡｎ−ＳＥＰＳと略記する）を得た。変性ブロック共重合体における無水マレイン酸の付加量は２重量％であった（1Ｈ−ＮＭＲ測定により求めた）。
【００３９】
参考例７〔ブロック共重合体１（ポリスチレンブロック−ポリメタクリル酸メチルブロックからなるジブロック共重合体）の製造〕
（イ）９０リットルの重合槽にスチレンを７５ｋｇ仕込み、窒素雰囲気下で内温が９０℃になるまで昇温した。３０分後に、チオ−Ｓ−酢酸３２ｇを重合槽内に添加し、ラジカル重合開始剤〔和光純薬株式会社製、Ｖ−６５（商品名）〕の７重量％トルエン溶液を４３０ｍｌ／時間の速度で重合槽に添加し、また、チオ−Ｓ−酢酸の６重量％トルエン溶液を７５０ｍｌ／時間の速度で重合槽に添加して重合を開始し、重合率（ポリマー転換率）が４０％に達した時点で重合を停止し、重合槽内を冷却した。得られた粘性液体から溶媒および未反応のスチレンを除去することによって、末端にチオ−Ｓ−酢酸エステル基を有する数平均分子量１０，０００のポリスチレンを得た。
（ロ）上記（イ）で得られたポリスチレン３０ｋｇ、トルエン３０ｋｇおよびｎ−ブタノール１５ｋｇを９０リットルの反応槽に仕込み、窒素雰囲気下に、７０℃で水酸化ナトリウムの１０重量％メタノール溶液１３５ｍｌを添加し、ポリスチレン末端のチオ−Ｓ−酢酸エステル基のエステル交換反応を行った。２時間後に、酢酸３０ｇを反応槽に添加して反応を終了した。得られた反応溶液から溶媒を除去することにより、末端にメルカプト基を有するポリスチレンを得た。
（ハ）メタクリル酸メチル３０ｋｇ、トルエン４８ｋｇおよび上記（ロ）で得られた末端にメルカプト基を有するポリスチレン３０ｋｇを２００リットルの重合槽に仕込み、９０℃で重合槽の雰囲気を充分に窒素置換した後、上記（イ）で用いたのと同じラジカル重合開始剤の１０重量％トルエン溶液を５４ｍｌ／時間の速度で重合槽に添加して重合を開始し、重合率（ポリマー転換率）が９５％に達した時点で重合を停止した。得られた反応溶液から溶媒および未反応のメタクリル酸メチルを除去することによって、ポリスチレンブロックとポリメタクリル酸メチルブロックからなるジブロック共重合体〔以下、ブロック共重合体１という〕を得た。
得られたブロック共重合体１におけるポリスチレンブロックの数平均分子量、ポリメタクリル酸メチルブロックの数平均分子量、全体の数平均分子量はそれぞれ１０，０００、１１，０００および２１，０００であった。
【００４０】
参考例８〔ブロック共重合体２（ポリスチレンブロック−アクリル酸エチル／アクリル酸共重合体ブロックからなるジブロック共重合体）の製造〕
（イ）参考例７の（イ）および（ロ）と全く同じ工程を行って、末端にメルカプト基を有するポリスチレンを製造した。
（ロ）アクリル酸エチル２８．５ｋｇ、アクリル酸１．５ｋｇ、トルエン４８ｋｇおよび上記（イ）で得られた末端にメルカプト基を有するポリスチレン３０ｋｇを２００リットルの重合槽に仕込み、７０℃で重合槽内の雰囲気を充分に窒素置換した後、ラジカル重合開始剤〔和光純薬株式会社製、Ｖ−７０（商品名）〕の２重量％トルエン溶液を２７０ｍｌ／時間の速度で重合槽に添加して重合を開始し、重合率（ポリマー転換率）が９５％に達した時点で重合を停止した。得られた反応溶液から溶媒および未反応のモノマー（アクリル酸エチルおよびアクリル酸）を除去することによって、ポリスチレンブロックとアクリル酸エチル／アクリル酸共重合体ブロックからなるジブロック共重合体〔以下、ブロック共重合体２という〕を得た。
得られたブロック共重合体２におけるポリスチレンブロックの数平均分子量、アクリル酸エチル／アクリル酸共重合体ブロックの数平均分子量および全体の数平均分子量はそれぞれ１０，０００、９，５００および１９，５００であり、アクリル酸エチル／アクリル酸共重合体ブロックにおけるアクリル酸エチルとアクリル酸のモル比は、前者／後者＝９３／７であった。
【００４１】
参考例９〔ブロック共重合体３（ポリスチレンブロック−アクリロニトリル／スチレン共重合体ブロックからなるジブロック共重合体）の製造〕
（イ）参考例７の（イ）および（ロ）と全く同じ工程を行って、末端にメルカプト基を有するポリスチレンを製造した。
（ロ）スチレン２１ｋｇ、アクリロニトリル９ｋｇ、トルエン４８ｋｇおよび上記（イ）で得られた末端にメルカプト基を有するポリスチレン３０ｋｇを２００リットルの重合槽に仕込み、９０℃で重合槽内の雰囲気を充分に窒素置換した後、重合速度が１時間当り約１０％となるように参考例７で使用したのと同じラジカル重合開始剤の１０重量％トルエン溶液を重合槽に添加して重合を開始し、重合率（ポリマー転換率）が９５％に達した時点で重合を停止した。得られた反応溶液から溶媒および未反応のモノマーを除去することによって、ポリスチレンブロックとアクリロニトリル／スチレン共重合体ブロックからなるジブロック共重合体〔以下、ブロック共重合体３という〕を得た。
得られたブロック共重合体３におけるポリスチレンブロックの数平均分子量、アクリロニトリル／スチレン共重合体ブロックの数平均分子量および全体の数平均分子量は、それぞれ１０，０００、１０，０００および２０，０００であり、アクリロニトリル／スチレン共重合体ブロックにおけるアクリロニトリルとスチレンのモル比は、前者／後者＝７０／３０であった。
【００４２】
参考例１０〔ブロック共重合体４（ポリプロピレンブロック−アクリル酸エチル／アクリル酸共重合体ブロックからなるジブロック共重合体）の製造〕
（イ）ポリプロピレン〔三菱化学（株）社製、三菱ノーブレンＭＨ８（商品名）〕を二軸押出機に供給し、４２０℃で溶融混練して熱分解させて、末端に二重結合を有するポリプロピレンを製造した。
（ロ）上記（イ）で得られた末端に二重結合を有するポリプロピレン１００ｋｇ、トルエン５００ｋｇおよびチオ−Ｓ−酢酸３．８ｋｇを反応槽に入れて、内部の雰囲気を充分窒素置換した後、２，２’−アゾビスイソブチロニトリル０．３８ｋｇを添加して、９０℃で６時間反応させて、末端にチオアセチル基を有するポリプロピレンを製造した。
（ハ）上記（ロ）で得られた末端にチオアセチル基を有するポリプロピレン６０ｋｇを、トルエン１００ｋｇとｎ−ブタノール２０ｋｇの混合溶媒中に溶解し、窒素雰囲気下に９０℃で水酸化ナトリウムのｎ−ブタノール溶液（濃度：７重量％）１ｋｇを添加して、同温度で攪拌下に２時間反応させた後、酢酸５ｋｇを添加して反応を終了させた。得られた反応溶液から溶媒を除去して、末端にメルカプト基を有するポリプロピレンを製造した。
（ニ）上記（ハ）で得られた末端にメルカプト基を有するポリプロピレン５０ｋｇをトルエン１７４ｋｇに溶解し、それにアクリル酸エチル４８．９ｋｇおよびアクリル酸１．１ｋｇを加えて、窒素雰囲気下、９０℃で、重合速度が１時間当たり約１０％になるように参考例７で使用したのと同じ重合開始剤の１０重量％トルエン溶液を添加して重合を開始し、重合率が９５％になった時点で反応を停止した。得られた反応溶液から溶媒および未反応モノマーを除去することによって、ポリプロピレンブロックとアクリル酸エチル／アクリル酸共重合体ブロックからなるジブロック共重合体〔以下、ブロック共重合体４という〕を得た。
得られたブロック共重合体４におけるポリプロピレンブロックの数平均分子量、アクリル酸エチル／アクリル酸共重合体ブロックの数平均分子量および全体の数平均分子量はそれぞれ１３，０００、１１，０００および２４，０００であり、アクリル酸エチル／アクリル酸共重合体ブロックにおけるアクリル酸エチルとアクリル酸のモル比は前者／後者＝９０／１０であった。
【００４３】
参考例１１〔ブロック共重合体５（ポリプロピレンブロック−アクリル酸エチル／無水マレイン酸共重合体ブロックからなるジブロック共重合体）の製造〕
（イ）参考例１０の（イ）、（ロ）および（ハ）と全く同じ工程を行って、末端にメルカプト基を有するポリプロピレンを製造した。
（ロ）上記（イ）で得られた末端にメルカプト基を有するポリプロピレン５０ｋｇをトルエン１７４ｋｇに溶解し、それにアクリル酸エチル４５．３ｋｇおよび無水マレイン酸４．７ｋｇを加えて、窒素雰囲気下、９０℃で、重合速度が１時間当たり約１０％になるように参考例７で使用したのと同じ重合開始剤の１０重量％トルエン溶液を添加して重合を開始し、重合率（ポリマー転換率）が９５％に達した時点で重合を停止した。得られた反応溶液から溶媒および未反応のモノマーを除去することによって、ポリプロピレンブロックとアクリル酸エチル／無水マレイン酸共重合体ブロックからなるジブロック共重合体〔以下、ブロック共重合体５という〕を得た。
得られたブロック共重合体５におけるポリプロピレンブロックの数平均分子量、アクリル酸エチル／無水マレイン酸共重合体ブロックの数平均分子量および全体の数平均分子量は、それぞれ１３，０００、１０，０００および２３，０００であり、アクリル酸エチル／無水マレイン酸共重合体ブロックにおけるアクリル酸エチルと無水マレイン酸のモル比は、前者／後者＝９６／４であった。
【００４４】
参考例１２〔ブロック共重合体６（ポリエチレンブロック−アクリル酸エチル／アクリル酸共重合体ブロックからなるジブロック共重合体）の製造〕
（イ）ポリエチレン〔三井石油ポリエチ（株）社製、ハイゼックスＨＤ７００Ｆ（商品名）〕を二軸押出機に供給し、４２０℃で溶融混練して熱分解させて、末端に二重結合を有するポリエチレンを製造した。
（ロ）上記（イ）で得られた末端に二重結合を有するポリエチレン１００ｋｇ、トルエン１０００ｋｇおよびチオ−Ｓ−酢酸３０ｋｇを反応槽に入れて、反応槽の雰囲気を充分窒素置換した後、２，２’−アゾビスイソブチロニトリル１０ｋｇを添加して、９０℃で６時間反応させて、末端にチオアセチル基を有するポリエチレンを製造した。
（ハ）上記（ロ）で得られた末端にチオアセチル基を有するポリエチレン６０ｋｇを、トルエン１００ｋｇとｎ−ブタノール２０ｋｇの混合溶媒中に溶解し、窒素雰囲気下に９０℃で水酸化カリウムのｎ−ブタノール溶液（濃度：７重量％）１ｋｇを添加して、窒素雰囲気下、トルエン還流温度で６時間反応させることにより、末端にメルカプト基を有するポリエチレンを製造した。
（ニ）上記（ハ）で得られた末端にメルカプト基を有するポリエチレン５０ｋｇをトルエン１８４ｋｇに溶解し、それにアクリル酸エチル２３ｋｇおよびアクリル酸２ｋｇを加えて、窒素雰囲気下、９０℃で、重合速度が１時間当たり約１０％になるように１，１’−アゾビス（シクロヘキサン−１−カルボニトリル）〔ラジカル重合開始剤、Ｖ−６５〕を添加して重合を開始し、重合率が９５％になった時点で反応を停止した。得られた反応溶液から溶媒および未反応モノマーを除去することによって、ポリエチレンブロックとアクリル酸エチル／アクリル酸共重合体ブロックからなるジブロック共重合体〔以下、ブロック共重合体６という〕を得た。
得られたブロック共重合体６におけるポリエチレンブロックの数平均分子量、アクリル酸エチル／アクリル酸共重合体ブロックの数平均分子量および全体の数平均分子量はそれぞれ１３，０００、１２，０００および２５，０００であった。
【００４５】
実施例１〜７および比較例１、２
α−オレフィン−不飽和カルボン酸共重合体系アイオノマー樹脂としてハイミラン１６０５（商品名、三井・デュポンポリケミカル（株）社製）を使用し、下記表１または表２に示した配合に従い二軸押出機で２３０℃にて溶融混合してペレット状の熱可塑性樹脂組成物を得た。
得られた熱可塑性樹脂組成物を成形温度２３０℃にて射出成形機（東芝機械（株）社製の５５トン射出成形機）を使用して、シリンダー温度２００℃および金型温度６０℃の条件下で成形することにより所定形状の試験片を作製し、各種の物性を評価した。結果を下記表１および表２に示す。
【００４６】
比較例３
ハイミラン１６０５を単独で射出成形（成形温度２３０℃）して所定形状の試験片を作製し、各種の物性を評価した。結果を表２に示す。
【００４７】
【表１】
0003937062.tif 000002
【００４８】
【表２】
0003937062.tif 000003
【００４９】
表１および表２の結果から、本発明の熱可塑性樹脂組成物は十分な柔軟性を有し、かつウエルド部分における強度が十分な成形体を与えることが分かる。
【００５０】
【発明の効果】
本発明により提供される熱可塑性樹脂組成物は、十分な柔軟性を有し、かつウエルドが生じた場合でも該ウエルド部分における強度が十分な成形体を与える。